(57)【特許請求の範囲】
【請求項１】
０．０９ｗｔ％以上のアミノ酸と、固化剤とを混合して固形化されている水生生物用固形化材料の製造方法であって、
アミノ酸を含有する焼酎廃液から、アミノ酸を１．５ｗｔ％以上含有する溶液を得る工程と、
骨材に対し、前記溶液と、少なくとも超速硬化セメント及び普通セメントからなる群から選択された１種以上と、多機能性硬化剤とを混合して固形化する工程と、
を有し、
１ｍ3の前記水生生物用固形化材料あたり、前記溶液の量を１５０〜２１０ｋｇとし、前記超速硬化セメント及び前記普通セメントの総量を２６０〜３５０ｋｇとし、前記超速硬化セメント及び前記普通セメントの総量に対して前記多機能性硬化剤の量を２〜５ｗｔ％とすることを特徴とする水生生物用固形化材料の製造方法。
【請求項２】
０．０９ｗｔ％以上のアミノ酸と、固化剤とを混合して固形化されているアミノ酸固形化材料の製造方法であって、
アミノ酸を含有する焼酎廃液から、アミノ酸を１．５ｗｔ％以上含有する溶液を得る工程と、
前記溶液に、少なくとも超速硬化セメント及び普通セメントからなる群から選択された１種以上と、多機能性硬化剤とを混合して固形化する工程と、
を有し、
１ｍ3の前記アミノ酸固形化材料あたり、前記溶液の量を１５０〜２１０ｋｇとし、前記超速硬化セメント及び前記普通セメントの総量を２６０〜３５０ｋｇとし、前記超速硬化セメント及び前記普通セメントの総量に対して前記多機能性硬化剤の量を２〜５ｗｔ％とすることを特徴とするアミノ酸固形化材料の製造方法。
【発明の詳細な説明】
【技術分野】
【０００１】
本発明は水生生物用固形化材料の製造方法及びアミノ酸固形化材料の製造方法に関し、例えば、焼酎廃液をセメント等で固めた固形化材料として魚礁に用いて好適な技術に関する。
【背景技術】
【０００２】
近年、焼酎廃液は産業廃棄物として海洋投棄、地中埋蔵投棄が制限され、その処理を行うために肥料や飼料へ焼酎廃液を加工することが試みられている。しかしながら、焼酎廃液は毎年１１月頃から翌年２月頃までの比較的短期間に一度に多量に排出されることから、この焼酎廃液を短時期に大量に処理することは困難とされている。また、特に甘藷焼酎の廃液は水に対する親和性が極めて高く、遠心分離（水と固形物とを分離する）することが不可能なために、他への応用が極めて困難とされている。
【０００３】
従来、例えば特許文献１には、焼酎蒸留粕と生コンクリートスラッジとを混合して、混合物をほぼ中性となし、この混合物中の蒸留粕を植物の肥料成分とすることを特徴とする土壌改良材が示されている。また、特許文献２には、焼酎粕と生コンクリート洗浄汚泥とを混合して焼酎粕を中和する方法と、焼酎粕を発酵活性液で発酵して活性化させ、これらに土や石粉を混合して土壌改良材や発芽促進材等の処理物を得ることが示されている。
【０００４】
また、特許文献３には、焼酎の廃液を固液分離して液体成分の水素イオン濃度を約５〜６に調整し、次いで凝集材を加えて溶解成分を固化した後固液分離し、得られた最終液体をセメント及び砂利等と混合してコンクリート成形物を得ることを特徴とする焼酎の廃液処理方法が提供されている。
【０００５】
しかしながら、上記特許文献１及び特許文献２に記載の方法においては、生コンクリート洗浄汚泥を天日で蒸発固化する工程、固化スラッジを粉砕する工程、粉砕スラッジを篩い分けする工程、さらに粒度を揃える工程等、発明品を得るまでに天日に長期間を要し、さらに製造工程が嵩み複雑である。また、一度に大量の焼酎廃液を処理することは難しい。
【０００６】
また、特許文献３に記載の方法において生成される固形化材料は、焼酎廃液を２度も固液分離した後のコンクリート成形物であるため、工程が極めて複雑である。また、廃液中の繊維質をことごとくろ過するため、ほとんど水であり、栄養成分及び繊維質等の含量は皆無である。また、魚礁として十分な強度を確保することは困難であり、さらに、大量の焼酎廃液を短期間で処理することはできない。
【０００７】
これらに対し、特許文献４には、焼酎粕から水生生物用固形化材料を製造する技術が記載されている。しかしながら、焼酎粕は腐敗しやすく、その品質管理が難しい。また、固形分が含まれるためにコンクリートに配合すると固化時間が長くなる。更に、必要以上に粘性が増して作業性が悪化し、コンクリートの質にばらつきが生じやすい。
【０００８】
また、近年では、焼酎だけでなく種々の飲食物の製造の際に排出されるごみの利用についても検討されている。たとえば、梅の漬け汁の用途、乳製品の製造及び果物の缶詰の加工の際に生じる残渣の用途について検討されている。
【０００９】
更に、今後のエネルギー材料として注目されているバイオエタノールを製造する際には多くの繊維質を含む残渣が生じるため、その処理について検討されている。
【００１０】
【特許文献１】特開２００２−３４２５７０号公報
【特許文献２】特開２００２−３４６４９９号公報
【特許文献３】特開昭６３−２６４１８５号公報
【特許文献４】特開２００７−１８１４５７号公報
【発明の開示】
【発明が解決しようとする課題】
【００１１】
本発明は、安定した特性を得ることができる水生生物用固形化材料の製造方法、及びアミノ酸固形化材料の製造方法を提供することを目的としている。
【課題を解決するための手段】
【００１３】
本発明に係る水生生物用固形化材料の製造方法は、０．０９ｗｔ％以上のアミノ酸と、固化剤とを混合して固形化されている水生生物用固形化材料の製造方法であって、アミノ酸を含有する焼酎廃液から、アミノ酸を１．５ｗｔ％以上含有する溶液を得る工程と、骨材に対し、前記溶液と、少なくとも超速硬化セメント及び普通セメントからなる群から選択された１種以上と、多機能性硬化剤とを混合して固形化する工程と、を有し、１ｍ3の前記水生生物用固形化材料あたり、前記溶液の量を１５０〜２１０ｋｇとし、前記超速硬化セメント及び前記普通セメントの総量を２６０〜３５０ｋｇとし、前記超速硬化セメント及び前記普通セメントの総量に対して前記多機能性硬化剤の量を２〜５ｗｔ％とすることを特徴とする。なお、前記骨材に対し、さらに、減水剤又は高強度混和材の少なくとも一方を混合して固形化することが好ましい。
【００１４】
本発明に係るアミノ酸固形化材料の製造方法は、０．０９ｗｔ％以上のアミノ酸と、固化剤とを混合して固形化されているアミノ酸固形化材料の製造方法であって、アミノ酸を含有する焼酎廃液から、アミノ酸を１．５ｗｔ％以上含有する溶液を得る工程と、前記溶液に、少なくとも超速硬化セメント及び普通セメントからなる群から選択された１種以上と、多機能性硬化剤とを混合して固形化する工程と、を有し、１ｍ3の前記アミノ酸固形化材料あたり、前記溶液の量を１５０〜２１０ｋｇとし、前記超速硬化セメント及び前記普通セメントの総量を２６０〜３５０ｋｇとし、前記超速硬化セメント及び前記普通セメントの総量に対して前記多機能性硬化剤の量を２〜５ｗｔ％とすることを特徴とする。
【発明の効果】
【００１５】
これらの水生生物用固形化材料及び製造方法によれば、適正な量のアミノ酸を含有しているので、安定した特性を得ることができ、例えば、魚礁等の水産分野で使用されるコンクリート製品、並びに、護岸ブロック及び消波ブロック等の河川事業及び港湾事業等で使用されるコンクリート製品に用いることができる。
【発明を実施するための最良の形態】
【００１６】
以下、本発明の実施形態について説明する。１ｍ3の水生生物用固形化材料の製造にあたって、２６０〜３５０ｋｇのセメント量、１５０〜２１０ｋｇのアミノ酸溶液、セメント量に対し０．５〜４ｗｔ％の減水剤、セメント量に対し２〜５ｗｔ％の多機能性硬化剤を混合する。アミノ酸溶液としては、アミノ酸を１．５ｗｔ％以上含有する溶液を用いる。アミノ酸溶液は、例えば焼酎廃液を固液分離し、その結果が得られた液体を濃縮することにより得ることができる。
【００１７】
アミノ酸濃縮液は腐敗することがないために保管が容易である。また、固形分が含まれないため、上記で述べた焼酎粕の問題点解決することができる。よって、アミノ酸濃縮液は、水生生物用のコンクリートの材料として、水の代わりに使用することができるといえる。
【００１８】
セメント量が２６０ｋｇ未満であると、所定の強度が得られず、またセメント量が３５０ｋｇを超えると、セメント量を増加させることによる効果が得られず、コスト面においても無駄である。このためセメント量は２６０〜３５０ｋｇが有効である。
【００１９】
アミノ酸溶液が１５０ｋｇ未満であると、所定の強度が得られず、またアミノ酸溶液が２１０ｋｇを超えると所定の強度に達しない。このためアミノ酸溶液は、１５０〜２１０ｋｇが有効である。
【００２０】
また、アミノ酸溶液のアミノ酸濃度が１．５ｗｔ％未満であると、魚礁に用いた場合に後述のようなアミノ酸による水生生物の誘因効果等を得にくい。このためアミノ酸濃度は、１．５ｗｔ％以上であることが望ましい。
【００２１】
減水剤がセメント量に対して０．５ｗｔ％未満であると、減水剤の効果が得られない。またセメント量に対して４ｗｔ％を超えると、減水剤を添加することによる効果が変わらない。このため減水剤は、セメント量の０．５〜４ｗｔ％が望ましい。
【００２２】
多機能性硬化剤がセメント量に対して２ｗｔ％未満であると、所定の強度が得られない。またセメント量に対して５ｗｔ％を超えると、多機能性硬化剤を添加する効果が得られない。このため多機能性硬化剤はセメント量の２〜４ｗｔ％が望ましい。
【００２３】
前述した添加物を加え、硬化させると、アミノ酸を０．０９ｗｔ％以上含有する水生生物用固形化材料が得られる。そして、このような水生生物用固形化材料を魚礁に用いれば、水生生物を誘引したり、水生生物の餌となる微生物の付着を促進させたりすることができる。
【００２４】
また、液状のアミノ酸を水中で使用すると拡散してしまうために効果が短期間で終了してしまうが、アミノ酸をコンクリートに含有させた場合には、コンクリート表面からゆっくりと溶出させることが可能となり、アミノ酸の効果を永続的に発揮させることができる。
【００２５】
アミノ酸を含有したコンクリートを河川の護岸に使用することで、アミノ酸の効果によって植物や微生物の生育環境が良くなり、河川などの植生の改善、環境の向上に役立つ。
【００２６】
アミノ酸による集魚効果は、アミノ酸濃縮液の特性で記述したとおりであるが、その他にアミノ酸コンクリートには水質浄化作用があることから、水質環境を改善する機能がある。
【００２７】
なお、アミノ酸を含有する溶液として、焼酎廃液等の食品廃棄物から得られるアミノ酸だけでなく、植物由来のものから生成するアミノ酸、例えばバイオエタノールの製造時に排出される残渣等の産業廃棄物から抽出するアミノ酸を用いてもよい。また、アミノ酸を濃縮しない液、例えば有機物からアミノ酸の成分を抽出した液及びアミノ酸を溶解させた液を使用してもよい。
【実施例】
【００２８】
（アミノ酸含有量についての実験）
種々の焼酎粕の原液の状態でのアミノ酸含有量と、これらの焼酎粕を培養して生成したアミノ酸濃縮液のアミノ酸含有量とを測定した。この結果を図１に示す。
【００２９】
また、図１に示すように、アミノ酸濃縮液には、焼酎粕原液と比較して１７．４程度のアミノ酸が含まれることが判明した。つまり、焼酎粕から生成されるアミノ酸濃縮液１トンに含まれるアミノ酸の量は１５．８４ｋｇであるのに対して、甘藷焼酎粕では０．９１ｋｇであることから、アミノ酸濃縮液には甘藷焼酎粕よりも１７．４倍のアミノ酸を含んでいるといえる。また、アミノ酸の種類は18種類に及ぶ。アミノ酸の含有濃度が高いことから、水生生物に対して焼酎粕よりも大きな効果が期待できる。魚類に対するアミノ酸の摂餌促進活性については、単独のアミノ酸よりも複数のアミノ酸の併用によって高い効果が得られることが知られている。魚種別にみるとヨーロッパウナギ、ニホンウナギではアラニン、グリシンなど、マダイではアラニン、グリシン、グルタミン酸など、ブリではアラニン、プロリンなどが摂餌促進活性を持つことが明らかになっている。また頭足類では、マダコがグルタミン酸やグリシンに対して走行性を示すことが明らかになっている。
【００３０】
（付着微生物測定実験）
アミノ酸コンクリートが，富栄養化の原因となる窒素化合物の一種であるアンモニアについて浄化能力を有するかを調べる実験をした。アミノ酸を含有するコンクリートブロック（４ｃｍ×４ｃｍ×１６ｃｍ）を、２０尾のジャワメダカを含む４リットルの天然海水中で光照射下２７℃にて１ヶ月程度静置した。コンクリートブロック表層に形成された生物膜を４ｃｍ×１６ｃｍの範囲でかき取り、人工海水中に懸濁した。遠心分離により生物膜（バクテリア、付着藻類、微小原生動物などから構成される）の中の微生物を沈殿画分として回収した後、ＤＮＡを抽出した。得られたＤＮＡを鋳型に、アンモニア酸化細菌が持つアンモニア酸化遺伝子ａｍｏＡをＰＣＲ増幅し塩基配列を決定した。得られた塩基配列をＤＮＡ塩基配列データベースに対する相同性検索（ＢＬＡＳＴＸ）に供した。
【００３１】
この結果、ａｍｏＡの特異的な増幅が確認された。つまり、この生物膜の中には水質浄化に働くバクテリアを生息させることができ、実験の結果でも、アミノ酸コンクリートの表面には、水質浄化の重要な過程のひとつである硝化に作用するアンモニア酸化細菌が持つアンモニア酸化遺伝子ａｍｏＡが検出された。
【００３２】
また、図２に示すように、ＰＣＲ増幅産物の塩基配列は代表的なアンモニア酸化細菌Ｎｉｔｒｏｓｏｍｏｎａｓ属、Ｎｉｔｒｏｓｏｓｐｉｒａ属と９０％程度の高い相同性を示した。よって、アミノ酸を含有するコンクリートブロックの生物膜には、水質浄化能を持つとされるアンモニア酸化細菌が生息することが示唆された。
【００３３】
（コンクリート強度試験）
コンクリートに含有するアミノ酸の量について、図３に示す３種類の配合で強度試験を実施したところ、図４に示すように、何れも魚礁の設計強度である１８Ｎ／ｍｍ2以上の強度が得られた。このことから、例えば、アミノ酸コンクリートを１ｍ3あたりの製造にあたって、２６０ｋｇ以上の普通セメント、１５０ｋｇ以上のアミノ酸溶液、普通セメントに対し０．５ｗｔ％以上の減水剤、普通セメントに対し２ｗｔ％以上の多機能性硬化剤を混合すればよいといえる。配合２では、アミノ酸濃縮液の濃度が１．５８ｗｔ％である（図１参照）。また、図３に示すように、アミノ酸濃縮液の質量は１４５ｋｇである。従って、アミノ酸成分の質量は２．３ｋｇである。その一方で、配合２の総質量は，２４２９．４ｋｇである。従って、アミノ酸の含有量が最も少ない配合２におけるアミノ酸の濃度は、コンクリート全体の０．０９ｗｔ％である。なお、多機能性硬化剤としては、例えば、八光工業株式会社製のＹＨＲを使用することができる。また、高性能減水剤としては、ＢＡＳＦポゾリス株式会社製のレオビルド８０００Ｓを使用することができる。
【図面の簡単な説明】
【００３４】
【図１】アミノ酸含有量についての実験の結果を示す図である。
【図２】付着微生物測定実験の結果を示す図である。
【図３】コンクリート強度試験に用いたコンクリートの配合を示す図である。
【図４】コンクリート強度試験の結果を示す図である。
【図１】
0005465384.tif 000002
【図２】
0005465384.tif 000003
【図３】
0005465384.tif 000004
【図４】
0005465384.tif 000005